(57)【要約】【課題】本発明は、めっきの下地膜のサイドエッチング量を外観観察で容易に把握することができる半導体チップの製造方法を提供することを目的とする。【解決手段】本発明は、基板の上にバンプを有する半導体チップの製造方法であって、（１）前記基板の上にめっき成長の下地となるめっき用導体金を形成する工程と、（２）前記めっき用導体金の上にめっき用マスクを形成する工程と、（３）前記めっき用マスクを用いてめっき処理を施し、前記バンプ及びダミーパターンを形成する工程と、（４）前記めっき用マスクを除去する工程と、（５）前記めっき用導体金をエッチングする工程と、（６）少なくとも前記ダミーパターンに衝撃を加える工程と、を有し、前記工程（６）における衝撃による前記ダミーパターンの脱落の状況から、前記めっき用導体金のサイドエッチング量を把握することを特徴とする半導体チップの製造方法である。【選択図】図１
2014141040.tif 000002
【特許請求の範囲】
【請求項１】
基板の上にバンプを有する半導体チップの製造方法であって、
（１）前記基板の上にめっき成長の下地となるめっき用導体金を形成する工程と、
（２）前記めっき用導体金の上にめっき用マスクを形成する工程と、
（３）前記めっき用マスクを用いてめっき処理を施し、前記バンプ及びダミーパターンを形成する工程と、
（４）前記めっき用マスクを除去する工程と、
（５）前記めっき用導体金をエッチングする工程と、
（６）少なくとも前記ダミーパターンに衝撃を加える工程と、
を有し、
前記工程（６）における衝撃による前記ダミーパターンの脱落の状況から、前記めっき用導体金のサイドエッチング量を把握することを特徴とする半導体チップの製造方法。
【請求項２】
前記工程（１）の前に、前記めっき用導体金と前記基板との密着性を確保するための第一の層を形成する工程を有し、
前記工程（５）は、前記めっき用導体金及び前記第一の層をエッチングする工程であり、
前記工程（６）における衝撃による前記ダミーパターンの脱落の状況から、前記めっき用導体金及び前記第一の層のサイドエッチング量を把握する請求項１に記載の半導体チップの製造方法。
【請求項３】
前記第一の層の材料がＴｉＷである請求項２に記載の半導体チップの製造方法。
【請求項４】
前記工程（６）において、前記ダミーパターンにハイプレッシャー洗浄装置により衝撃を加える請求項１乃至３のいずれかに記載の半導体チップの製造方法。
【請求項５】
前記ダミーパターンは、前記サイドエッチング量に応じて脱落の状況が異なる複数の微細パターンからなる請求項１乃至４のいずれかに記載の半導体チップの製造方法。
【請求項６】
前記複数の微細パターンは、基板面に平行な面による断面がそれぞれ相似形状であり、それぞれ異なるサイズを有する請求項５に記載の半導体チップの製造方法。
【請求項７】
前記複数の微細パターンのサイズはφ２〜φ７である請求項６に記載の半導体チップの製造方法。
【請求項８】
前記半導体チップが液体を吐出する液体吐出ヘッドである請求項１乃至７のいずれかに記載の半導体チップの製造方法。
【発明の詳細な説明】
【技術分野】
【０００１】
本発明は、バンプを有する半導体チップの製造方法に関する。
【背景技術】
【０００２】
電解めっき工程が特許文献１に開示されている。該電解めっき工程では、フォトレジストをパター二ングし、めっき成長後、めっき用導体金のエッチング及びＴiＷ等の密着向上層のエッチングを行う。次に、フォトレジストを剥離することでパターンを完成させることが可能となる。
【０００３】
一方、一般的なインクジェット記録ヘッド等の液体吐出ヘッドは、小型化、高密度化に対応するため、基板内に半導体製造技術を用いて、吐出エネルギー発生素子を駆動するための電気制御回路を内蔵させる技法が提案されている。
【０００４】
また、高機能なインクジェット記録ヘッドでは、基板裏面より基板を貫通させてインク供給口を形成し、その基板の開口部の左右両側にノズルを多数配置することによって小型化かつ高画質化が実現されている。このような構造は、例えば特許文献２に開示されている。
【０００５】
また、シリコン基板とノズル層との密着性に関しては、ノズル密着向上層としてポリエーテルアミド樹脂を基板とノズル層との間に挟み込む構造が提案されている。このような構造は、例えば特許文献３に開示されている。
【先行技術文献】
【特許文献】
【０００６】
【特許文献１】特開２００９−２７４２６６号公報
【特許文献２】特開２００３−３１１９６４号公報
【特許文献３】特開平１１−３４８２９０号公報
【発明の概要】
【発明が解決しようとする課題】
【０００７】
特許文献１に記載されている製法で作られた電気的な導通を確保するためのめっきパターン、すなわちめっき配線やめっきバンプは、ＴＡＢなどの部品と電気的な接続を行った後、コンタクト部の信頼性を高めるために、一般的に封止が行われる。この封止によって、他部品との接触による断線防止や製品としての電気的な長期信頼性を確保している。
【０００８】
ところが、めっきの下地膜のエッチング工程では、残査を残さないようにするため、オーバーエッチングを行う必要がある。また、エッチング液の劣化によって、ＴｉＷ等の密着向上層（バリアメタル）におけるエッチングレートが遅くなるため、エッチング時間を徐々に長くするように調整しながら生産する必要がある場合がある。この下地膜のエッチングでは、配線やバンプの下に下地膜が入りこむ構造になっているため、目視で観察することが出来ず、プロセス保証となる。しかし、この工程において、万が一、何らかの装置上の不具合等により、サイドエッチングが規定量よりも入ってしまった場合には、パターンの欠落が発生する場合がある。また、封止材が入りこまず、気泡を抱き込んでしまう場合がある。パターンの欠落や気泡の抱き込みが生じた場合は、半導体チップの製品としての初期的な導通不良が発生するだけでなく、電気的な長期信頼性を確保できない場合もある。
【０００９】
特に、インクジェット記録ヘッドにおいては、サイドエッチングが規定量よりも入ってしまった場合、その後工程となるノズル密着向上層が入りこまず、気泡を抱き込む形態となる場合がある。その後に、バンプ部は更に封止するが、気泡は残ったままとなり、製品としての電気的な長期信頼性を確保できない場合がある。
【００１０】
以上のような状況に鑑みて、本発明は、めっきの下地膜のサイドエッチング量を外観観察で容易に把握することができる半導体チップの製造方法を提供することを目的とする。
【課題を解決するための手段】
【００１１】
本発明の一形態は、
基板の上にバンプを有する半導体チップの製造方法であって、
（１）前記基板の上にめっき成長の下地となるめっき用導体金を形成する工程と、
（２）前記めっき用導体金の上にめっき用マスクを形成する工程と、
（３）前記めっき用マスクを用いてめっき処理を施し、前記バンプ及びダミーパターンを形成する工程と、
（４）前記めっき用マスクを除去する工程と、
（５）前記めっき用導体金をエッチングする工程と、
（６）少なくとも前記ダミーパターンに衝撃を加える工程と、
を有し、
前記工程（６）における衝撃による前記ダミーパターンの脱落の状況から、前記めっき用導体金のサイドエッチング量を把握することを特徴とする半導体チップの製造方法である。
【発明の効果】
【００１２】
本発明によれば、めっきの下地膜のサイドエッチング量を外観観察で容易に把握することができる半導体チップの製造方法を提供することができる。
【００１３】
本発明によれば、より好ましくは、半導体チップ上にダミーパターンを設けることによって、製造原価をコストアップすることなく、サイドエッチング量を外観観察で容易に検知することが可能となる。それにより、製品として初期の導通不良を排除し、且つ構造的な信頼性を高めるとともに電気的な長期信頼性を確保することも可能となる。
【図面の簡単な説明】
【００１４】
【図１】本発明の実施形態により製造されるインクジェット記録ヘッドの構成例を示す模式的な斜視図である。
【図２】本実施形態のダミーパターンの構成例を示す模式的な拡大上面図である。
【図３】図２のＡ−Ａ’線における模式的断面図である。
【図４】本実施形態の製造方法を説明するための模式的な工程断面図である。
【図５】図４（ｆ）のエッチング処理後の模式的上面図である。
【図６】図４（ｆ）のハイプレッシャー洗浄後の模式的上面図である。
【図７】三角形のダミーパターンを示す模式的上面図である。
【図８】気泡の抱き込みを説明するための模式的上面図である。
【図９】本実施形態に係るダミーパターンのパターン形状の一例を示す拡大上面図である。
【図１０】従来技術に係る拡大上面図である。
【発明を実施するための形態】
【００１５】
この液体吐出ヘッドは、プリンタ、複写機、通信システムを有するファクシミリ、プリンタ部を有するワードプロセッサなどの装置、更には各種処理装置と複合的に組み合わせた産業記録装置に搭載可能である。そして、この液体吐出ヘッド装置を用いることによって、紙、糸、繊維、皮革、金属、プラスチック、ガラス、木材、セラミックなど種々の被記録媒体に記録を行うことができる。尚、本発明において「記録」とは、文字や図形などの意味を持つ画像を被記録媒体に対して付与することだけでなく、パターンなどの意味を持たない画像を付与することも意味する。さらに、「液体」とは、広く解釈されるべきものであり、記録媒体上に付与されることによって、画像、模様、パターン等の形成、記録媒体の加工、或いはインク、または記録媒体の処理に供される液体を言うものとする。ここで、インクまたは記録媒体の処理としては、例えば、記録媒体に付与されるインク中の色材の凝固または不溶化による定着性の向上や、記録品位ないし発色性の向上、画像耐久性の向上などのことを言う。
【００１６】
以下、本発明の実施形態について図３を参照して説明する。
【００１７】
尚、以下の説明では、本発明の適用例として、液体吐出ヘッドとしてインクジェット記録ヘッドを例に挙げて説明を行うが、本発明の適用範囲はこれに限定されるものではない。また、液体吐出ヘッドとしては、インクジェット記録ヘッドの他、バイオッチップ作製や電子回路印刷用途の液体吐出ヘッドの製造方法にも適用できる。液体吐出ヘッドとしては、他にも例えばカラーフィルターの製造用途等も挙げられる。
【００１８】
次に、本発明の実施形態について図面を参照して説明する。
【００１９】
図１は、半導体チップとしてのインクジェット記録ヘッドの構成例を示す模式的な斜視図である。該インクジェット記録ヘッドは、電気熱変換素子等の吐出エネルギー発生素子２が所定のピッチで２列に並んで形成されたシリコン基板１を有している。シリコン基板１には、インク供給口３が、吐出エネルギー発生素子２の２つの列の間に開口するように形成されている。シリコン基板１上には、インク流路及びインク吐出口４を構成する流路形成部材（ノズル層とも称す）１７が設けられている。また、各吐出エネルギー発生素子２の上方にインク吐出口４が開口し、インク流路はインク供給口３から各インク吐出口４に連通するように形成されている。
【００２０】
符号１３は、本実施形態におけるサイドエッチング量を把握するために用いられるダミーパターン（以下、検出パターンとも称す）が形成されるダミーパターン形成領域（以下、検出パターン形成領域とも称す）を示す。ダミーパターンの詳細については後述する。
【００２１】
また、各吐出エネルギー発生素子２に電力を供給するための外部電気接続部にはバンプ（端子）１２が形成されている。このインクジェット記録ヘッドは、インク吐出口４が形成された面が被記録媒体の記録面に対面するように配置される。そして、インク供給口３を介してインク流路内に充填されたインクに、吐出エネルギー発生素子２によって発生する圧力を加えることによってインク吐出口４からインク液滴を吐出させる。吐出されたインク液滴が記録媒体に付着することによって記録が行われる。
【００２２】
「実施形態１」
図２は、本実施形態におけるダミーパターン形成領域（検出パターン形成領域）１３付近の拡大図となる。図２で示すように、ダミーパターン（検出パターン）１４と外部電気接続部として機能するバンプ１２は同一面上に形成されている。
【００２３】
次に、シリコン基板１上の構成について図３を用いて説明する。図３は、図２のＡ−Ａ’線における断面図である。まず、インク吐出のエネルギーを発生を発生するための電気熱変換素子等の吐出エネルギー発生素子（不図示）、配線層８、保護膜５が形成されてあるシリコン基板１を用意する。このシリコン基板１上にて、外部電気接続部を形成するために、保護膜５の一部が除去され、配線層８の一部が露出されている。そして、配線層８の露出された部分に、めっき法を用いてバンプ１２が形成されている。本実施形態では、このめっき法を用いて、検出パターン１４がバンプ１２と同一材料を用いて同じ工程で形成されるため、同一の膜厚となる。
【００２４】
次に、本実施形態の製造方法を示す図４を用いて説明する。
【００２５】
まず、図４（ａ）に示すように、シリコン基板等の基板１上に、電気熱変換素子等の吐出エネルギー発生素子（不図示）、配線層８、保護膜５が半導体設備にて形成された基板（例えばシリコン基板）１を用意する。配線層８には外部と電気的にコンタクトを取るためスルーホール１８が形成されており、配線層８の一部が露出されている。
【００２６】
次に、図４（ｂ）に示すように、基板１の上に、めっき成長の下地となるめっき用導体金（シード）１０と基板１との密着性を向上させる密着向上層（第一の層とも称す）９を形成する。また、該密着向上層９の上に、めっき用導体金１０を成膜する。
【００２７】
より具体的には、高融点金属材料のＴｉＷ等の密着向上層（バリアメタル）９を真空成膜装置等により、膜厚としては約２００ｎｍで基板全面に成膜する。５０ｎｍから１０００ｎｍの範囲内で成膜すれば、密着向上層としての役割をより効果的に果たすことができるため好ましい。次に、密着向上層９の上に、配線用金属としても優れているめっき用導体金１０を真空成膜装置等により、膜厚としては約５０ｎｍで基板全面に成膜する。めっき用導体金１０の膜厚は、例えば２０ｎｍから５００ｎｍの範囲内である。
【００２８】
次に、図４（ｃ）に示すように、めっき用導体金１０の上に、めっき用マスク１１を形成する。該めっき用マスク１１は、少なくとも、バンプ１２及び検出パターン１４に相当する開口パターンが形成されている。
【００２９】
より具体的には、めっき用導体金１０の上に、フォトレジストをスピンコート法により塗布して配置し、該フォトレジストをパターニングすることでめっき用マスク１１を形成する。この時、後工程で形成するめっき（バンプ１２及び検出パターン１４）の厚みよりも、フォトレジストの膜厚が厚くなるように塗布し、フォトリソグラフィー法にてレジスト露光・現像を行い、パターニングする。フォトレジストの膜厚は例えば６μｍである。
【００３０】
フォトレジストの露光処理においては、バンプパターン、検出パターンが描画されたフォトマスクを用いて、一括露光方式の露光機でフォトレジストパターンを焼き付けることができる。検出パターン１４の形状としては、ハイプレッシャー洗浄等により物理的な衝撃を加えた場合に、検出パターンが脱落するものとしないものが両方存在するように、複数の微細なパターンを設けることが好ましい。そこで、例えば、従来技術を示す図１０に対して図５に示すように半導体チップの上面から見て、サイズとしては、φ２〜６μｍまでの円形状のパターンを５個設ける。このサイズは任意に設定することが可能であり、例えば、長径で１〜１０μｍ程度である。また、検出パターンの基板面に平行な断面における形状は、特に制限されるものではなく、例えば、円形、楕円形、四角形、三角形、六角形等が挙げられる。図７には、上面図にて三角形の形状を有する検出パターンの例を示した。また、検出パターンの形成領域に関しても、特に制限されるものではなく、本実施形態では流路形成部材の中に配置したが、半導体チップ内で機能性、品質的に問題ない範囲でどこに配置してもよい。
【００３１】
次に、図４（ｄ）に示すように、電解めっき法によって、バンプ１２及び検出パターン１４を形成する。
【００３２】
より具体的には、電解めっき法によって、めっき用導体金１０に電流を流すことにより、フォトレジストで形成されためっき用マスク１１で覆われていない所定の領域にめっきが析出し、バンプ１２及び検出パターン１４が形成される。例えば、めっきの厚さが２μｍ〜７μｍになるよう電流印加の時間を調整することができる。例えば、５μｍの厚さになるように電流印加の時間を調整することができる。
【００３３】
次に、図４（ｅ）に示すように、めっき用マスク１１を除去する。
【００３４】
より具体的には、所定の時間フォトレジストの剥離液に浸漬させることで、めっき用マスク１１の除去を行い、めっき用導体金１２を露出させる。
【００３５】
次に、図４（ｆ）に示すように、めっき用導体金１２及び密着向上層９をエッチングする。
【００３６】
より具体的には、めっき用導体金１０を、窒素系有機化合物を含むよう素及びよう化カリウムを含むエッチング液に所定の時間浸漬させることで、高融点金属材料のＴｉＷ等の密着向上層（バリアメタル）９を露出させる。さらに、Ｈ2Ｏ2系のエッチング液に所定の時間浸漬させることで、バンプ１２や検出パターン１４をマスクとして、高融点金属材料のＴｉＷ等の密着向上層（バリアメタル）９を選択的にエッチングすることが可能となる。
【００３７】
このめっきの下地膜（めっき用導体金、密着向上層）のエッチング工程では、エッチング残査を出さないようにオーバーエッチングが行われることが望ましい。ただし、エッチング液の劣化に伴い、エッチングレートが遅くなるため、エッチング時間を徐々に長くするように調整しながら生産が行われる。このエッチングの際、めっきの下にめっき下地膜が隠れるため、目視で観察することが出来ない状況となる。従って、このエッチング工程は装置条件で品質保証だけに頼ることになりかねない。ここで、確実に規定のサイドエッチング量に収まっていることを確認することができれば、更に品質を向上させることが可能となる。そこで、本発明者らは、本実施形態の検出パターンを配置しておき、該検出パターンの脱落の状況によりサイドエッチング量を把握する方法を発明した。
【００３８】
次に、エッチング工程後に、検出パターンに衝撃を加え、検出パターンの脱落の状況から、めっき用導体金及び密着向上層のサイドエッチング量を把握する。
【００３９】
衝撃は、特に制限されるものではなく、検出パターンになんらかの力が加わればよく、例えば、水圧や風圧、押圧等により検出パターンに力が加わることも含まれる。
【００４０】
より具体的には、下地膜のエッチング後、半導体チップ上の洗浄を行い、アニールを行うことができる。この洗浄工程により検出パターンに衝撃が加わることになり、例えば、ＳＳ８０ＢＷ（大日本スクリーン印刷（株）製）を使用し、ハイプレッシャー洗浄を行うことにより検出パターンに衝撃を加えることができる。
【００４１】
ここで、表１に、異なる直径を有する円形の検出パターンを５種類基板上に形成し、上記エッチング工程後にＳＳ８０ＢＷ（大日本スクリーン印刷（株）製）を使用してハイプレッシャー洗浄を行った結果を示す。装置条件（１）としては、純水圧力を１０ＭＰａで洗浄時間を４０秒とした。これにより、シリコン基板１上の全ての検出パターンに純水によって物理的な衝撃を加えることになる。この装置にかけたとき、規定のサイドエッチング量を超えていた場合に、検出パターンを脱落させることが可能となる。つまり、予め洗浄条件や検出パターンの形状及びサイズ等を検討しておき、サイドエッチング量が一定の値を超えた場合に検出パターンが脱落するように検出パターンを形成しておく。そして、実際に上記エッチングを行った後に検出パターンに洗浄などの衝撃を加え、その際の検出パターンの脱落の状況からサイドエッチング量を把握することができる。図６に、それぞれサイズ（φ２〜６μｍ）が異なる円形の検出パターンのうち、小さいサイズ（φ２及びφ３）の検出パターンの２つが脱落した状況を示す（表１参照）。表１に示すように、物理的な衝撃によって検出パターン全体のうち、φ２及び３μｍのパターンが脱落していることが、外観観察によって確認することが可能となる。また、合わせて装置条件（２）として、純水圧力を１０ＭＰａで洗浄時間を１２０秒とした場合は、φ４μｍの検出パターンも欠落することを確認できた。このように、洗浄条件などの検出パターンに加える衝撃の条件や検出パターンの形状、サイズ等を予め検討しておくことで、検出パターンの脱落状況からサイドエッチング量を把握することができる。したがって、サイドエッチング量がある一定の値を超えた場合に検出パターンが脱落するように、検出パターンを基板上に形成しておけば、外観観察で容易に上記エッチング工程の状況を把握することができる。より具体的には、サイドエッチング量が規定値を超えた場合に検出パターンが脱落するように検出パターンを基板上に形成しておくことにより、上記エッチング工程の過度のやりすぎ等の異常を容易に検知することができる。さらには、検出パターンは１つの微細パターンからなってもよく、複数の微細パターンからなってもよい。脱落するサイドエッチング量がそれぞれ異なるように複数の微細パターンを基板上に形成しておくことにより、より正確にサイドエッチング量やエッチング液の状態を把握することができる。複数の微細パターンは、基板面に平行な面による断面がそれぞれ相似形状とすることができ、円形の相似形状を有する場合、複数の微細パターンのサイズは例えばφ２〜φ７の範囲とすることができる。
【００４２】
【表１】
2014141040.tif 000003
【００４３】
なお、図９は、本実施形態に関わる検出パターン形成領域１３付近の拡大図である。図９に示すように、検出パターン１４は、十字型のパターン形状とし、外側に向かうにつれてサイズが徐々に小さくなるように、複数の微細パターンからなる構成とすることもできる。また、図は省略するが、シリコン基板の四隅に同様の検出パターンを設けることもできる。これにより、この半導体チップをマウントする際のアライメントマークとして使用することが可能となる。また、ＴＡＢとの電気的な接続する際のアライメントマークとしても使用可能となる。
【００４４】
次に、図４（ｇ）に示すように、後に形成するノズル層１７とシリコン基板１の密着性を良好なものとするために、ノズル密着向上層７を形成する。
【００４５】
ノズル密着向上層７は、例えばポリエーテルアミド樹脂を任意の厚さでスピンコート法により塗布して形成することができる。
【００４６】
この工程の際、仮にバンプの下地となるめっき用導体金１０やＴｉＷなどの密着向上層９のサイドエッチング量が規定量を超えた場合は、図８に示すように、バンプの端部とノズル密着向上層との間に気泡１６を抱き込む場合がある。気泡を抱き込んでしまった場合は、著しく電気的な長期信頼性を損なうことになってしまう。しかし、製造段階では外観観察で判別することが困難である。そこで、本実施形態の検出パターンを基板上に配置しておくことによって、サイドエッチングの異常を容易に検出することが可能となる。
【００４７】
その後、ノズル密着向上層７上にノズル層１７を形成する。
【００４８】
より具体的には、バンプ１２はノズル密着向上層７で全面が被覆されずに一部が露出するようにノズル密着向上層をパターニングして形成した。そして、ノズル材密着向上層７の上に、ネガ型レジストなどの被覆樹脂材料を任意の厚さでスピンコート法により塗布し、フォトリソグラフィー法にて露光・現像を行い、インクを吐出する吐出口４を有するノズル層１７を形成した。一方、外部電気接続部としてのバンプ１２はノズル層１７で被覆することなく露出させる。このバンプ１２にＴＡＢなどの部品と電気的な接続を行った後、コンタクト部の信頼性を高めるために、一般的に封止が行われる。これにより電気的な長期信頼性を確保可能なインクジェット記録ヘッドが完成する。
【００４９】
以上に示す実施形態は全て実施例の一部であり、その他の容易に思い浮かぶ類似形状についても本発明に包含される事は明らかである。
【００５０】
また、本実施形態は、好ましくはシリコン基板１からなるウエハーを複数枚加工する液体吐出ヘッドの製造方法に関するものである。また、本実施形態では、検出パターンの脱落状況から、エッチング液の状態を把握し、次以降のロットにおけるエッチング処理条件を調整することが可能となる。本実施形態では、検出パターンを設けてその脱落状況を観察することで、エッチング液の状態を容易に把握することができる。そして、その結果を考慮して次ロットにおけるエッチングの処理条件を選択することができる。したがって、エッチングにおけるエッチングレートの管理を効率的に行うことができる。工業的見地からは、通常、複数枚のウエハーを同時に処理するバッチ式が採用されるが、検出パターン１２は、１バッチで処理される全てのウエハーに設けてもよく、また一部のウエハーにのみ設けてもよい。１バッチに処理される枚数やエッチング装置の規模などに応じて適宜設定すればよい。フィードバックされるエッチング条件としては、エッチングの処理時間や、エッチング液の組成・濃度、温度等が挙げられ、特に限定されるものではなく、エッチング液の取り換えも含まれる。
【００５１】
また、液体吐出ヘッドは、ファクシミリ、プリンタ部を有するワードプロセッサなどの装置、さらには各種処理装置と複合的に組み合わせた産業記録装置に搭載可能である。例えば、バイオッチップ作製や電子回路印刷、薬物を噴霧状に吐出するなどの用途にも用いることができる。
【００５２】
そして、この液体吐出ヘッドを用いることによって、紙、糸、繊維、布帛、皮革、金属、プラスチック、ガラス、木材、セラミックスなど種々の記録媒体に記録を行うことができる。なお、本明細書内で用いられる「記録」とは、文字や図形などの意味を持つ画像を記録媒体に対して付与することだけでなく、パターンなどの意味を持たない画像を付与することも意味することとする。
【００５３】
さらに、「液体」とは、広く解釈されるべきものであり、記録媒体上に付与されることによって、画像、模様、パターン等の形成、記録媒体の加工、或いはインク、または記録媒体の処理に供される液体を言うものとする。ここで、インクまたは記録媒体の処理としては、例えば、記録媒体に付与されるインク中の色材の凝固または不溶化による定着性の向上や、記録品位ないし発色性の向上、画像耐久性の向上などのことを言う。
【符号の説明】
【００５４】
１    基板
２    吐出エネルギー発生素子
３    液体供給口
４    吐出口
５    保護膜
７    ノズル密着向上層
８    配線層
９    密着向上層（バリアメタル）
１０    めっき用導体金
１１    めっき用マスク
１２    バンプ
１３    ダミーパターン形成領域
１４    ダミーパターン
１６    気泡
１７    流路形成部材（ノズル層）
１８    スルーホール
【図１】
2014141040.tif 000004
【図２】
2014141040.tif 000005
【図３】
2014141040.tif 000006
【図４】
2014141040.tif 000007
【図５】
2014141040.tif 000008
【図６】
2014141040.tif 000009
【図７】
2014141040.tif 000010
【図８】
2014141040.tif 000011
【図９】
2014141040.tif 000012
【図１０】
2014141040.tif 000013